(57)【特許請求の範囲】
【請求項１】
電子部品に対してレーザ光を照射して前記電子部品を構成する要素を溶接する電子部品用レーザ溶接装置であって、
前記電子部品の異なる部位に照射される複数のレーザ照射に起因する複数の反射光の積分値を演算する反射光積分値演算部と、
前記反射光積分値演算部が取得した前記積分値が予め定められた所定の閾値を超えた場合に、前記積分値が増大した程度に対応して、前記レーザ光の照射出力を増大させるレーザ光出力制御部と、を備える
ことを特徴とする電子部品用レーザ溶接装置。
【請求項２】
請求項１に記載の電子部品用レーザ溶接装置において、
前記溶接は、前記レーザ光を前記電子部品を構成する二つの要素間に挟持された金属箔に照射して、これを溶解させて遂行される
ことを特徴とする電子部品用レーザ溶接装置。
【請求項３】
請求項２に記載の電子部品用レーザ溶接装置において、
前記金属箔は、銅箔またはアルミニウム箔である
ことを特徴とする電子部品用レーザ溶接装置。
【請求項４】
請求項１乃至請求項３のいずれか一項に記載の電子部品用レーザ溶接装置において、
前記電子部品は、キャパシタである
ことを特徴とする電子部品用レーザ溶接装置。
【請求項５】
電子部品に対してレーザ光を照射して前記電子部品を構成する要素を溶接するレーザ溶接方法であって、
前記電子部品の異なる部位に照射される複数のレーザ照射に起因する複数の反射光の積分値を演算する工程と、
前記反射光の積分値が予め定められた所定の閾値を超えた場合に、前記積分値が増大した程度に対応して、前記レーザ光の照射パワーを増大させる工程と、を有する
ことを特徴とするレーザ溶接方法。
【請求項６】
請求項５に記載のレーザ溶接方法において、
前記溶接は、前記レーザ光を前記電子部品を構成する二つの要素間に挟持された金属箔に照射して、これを溶解させて遂行される
ことを特徴とするレーザ溶接方法。
【請求項７】
請求項６に記載のレーザ溶接方法において、
前記金属箔は、銅箔またはアルミニウム箔である
ことを特徴とするレーザ溶接方法。
【請求項８】
請求項５乃至請求項７のいずれか一項に記載のレーザ溶接方法において、  前記電子部品は、キャパシタである
ことを特徴とするレーザ溶接方法。
【発明の詳細な説明】
【技術分野】
【０００１】
本発明は、検出されたレーザ反射光に基づいて、試料に照射されるレーザパワー密度を制御することにより、所望の溶接強度を安定的に実現可能な電子部品用レーザ溶接装置及びレーザ溶接方法の技術思想に関する。
【背景技術】
【０００２】
溶接部分からのレーザ反射光を逐次検出し、その強度をもとに焦点のズレを検知して焦点の自動調整を行うことのできるレーザ溶接機の焦点位置制御装置を提供することを目的とする発明が、下記特許文献１に開示されている。
【０００３】
この文献によれば、レーザ溶接はレーザ光を金属などの対象ワークに照射して溶融接合するものであり、照射されたレーザ光はワークに全て吸収されることは無く、吸収されないレーザ光は様々な方向へ反射することが記載されている。
【０００４】
従ってこの点を考慮して、レーザ光をレーザトーチでワークに照射して溶接を行うレーザ溶接機において、前記レーザトーチを光軸方向に駆動するための駆動ステージと、前記ワークから反射した反射レーザ光を受光して電気信号に変換する変換手段と、前記電気信号から前記反射レーザ光の強度を計測し、その計測結果があらかじめ定められたしきい値を越えると、あらかじめ定められた調整アルゴリズムに基づいて前記駆動ステージを制御して、前記反射レーザ光の強度が前記あらかじめ定められたしきい値よりも小さくなるようにする焦点制御手段とを備えたことを特徴とする焦点位置制御装置とする技術思想が開示されている。
【０００５】
これにより、特許文献１に開示される発明では、ワークに対するレーザ光の焦点位置を常に最適位置に制御することができ、その結果、溶接品質の安定、向上を図ることができ、また、レーザ反射光の検出部の主要部品がフォトダイオードと集光レンズであるため、簡単に構成できて安価であることが記載されている。
【先行技術文献】
【特許文献】
【０００６】
【特許文献１】特開平１１−１２９０８４号公報
【発明の概要】
【発明が解決しようとする課題】
【０００７】
レーザ溶接装置のレーザ光出射口付近には通常、溶接対象物等から発生した金属等蒸気を含むプル−ムやスパッタ等に起因する汚れ付着（汚れ飛来）を防止するため、当該レーザ出射口と対象ワークとを空間的に仕切る防汚ガラス等が配置されている。
【０００８】
しかし、レーザ溶接の時間経過とともに、この防汚ガラスに次第に汚れが付着することに起因して防汚ガラスがレンズ状機能等を有するに至り、対象ワークへの焦点が合わなくなり結果として充分な溶接強度を得られなくなる現象が見出された。このような現象に対しては、溶接対象物が搭載された対象ワークをＺ軸方向（レーザ光照射方向）に移動させて焦点を合わせる対応だけでは解消できるものではないと思われる。
【０００９】
すなわち、防汚ガラスの汚れは、焦点のズレを招来するのみではなく、当該汚れにより幾ばくかのレーザ光が吸収、散乱されて、対象ワークに到達するレーザ光総エネルギーそのものの低減を招来することが判明した。
【００１０】
防汚ガラスは、一定程度以上の汚れが付着するとまたは一定時間以上のレーザ溶接作業が遂行されると、定期的等に交換されるものではあるが、交換しきい値に達するまでの間は多少の汚れ付着を有した状態でも、使用継続される。このような状態であっても、レーザ溶接装置は、安全かつ確実に所望の溶接強度を確保することが求められる。
【００１１】
検出されたレーザ反射光に基づいて、試料に照射されるレーザパワー密度を、好ましくは一定に制御することにより、所望の溶接強度を安定的に実現可能な電子部品用レーザ溶接装置等は従来知られていない。
【００１２】
本発明は上述の問題点に鑑み為されたものであり、検出されたレーザ反射光に基づいて、試料に照射されるレーザパワー密度を、好ましくは一定に制御することにより、所望の溶接強度を安定的に実現可能な電子部品用レーザ溶接装置及びレーザ溶接方法を提供することを目的とする。
【課題を解決するための手段】
【００１３】
本発明の電子部品用レーザ溶接装置は、電子部品に対してレーザ光を照射して電子部品を構成する要素を溶接する電子部品用レーザ溶接装置であって、電子部品の異なる部位に照射される複数のレーザ照射に起因する複数の反射光の積分値を演算する反射光積分値演算部と、反射光積分値演算部が取得した積分値に基づいて、レーザ光の照射出力を制御するレーザ光出力制御部と、を備えることを特徴とする。
【００１４】
本発明のレーザ溶接方法は、電子部品に対してレーザ光を照射して電子部品を構成する要素を溶接するレーザ溶接方法であって、電子部品の異なる部位に照射される複数のレーザ照射に起因する複数の反射光の積分値を演算する工程と、反射光の積分値に基づいてレーザ光の照射パワーを制御する工程と、を有することを特徴とする。
【発明の効果】
【００１５】
検出されたレーザ反射光に基づいて、試料に照射されるレーザパワー密度を、好ましくは一定に制御することにより、所望の溶接強度を安定的に実現可能な電子部品用レーザ溶接装置及びレーザ溶接方法等を提供できる。
【図面の簡単な説明】
【００１６】
【図１】（Ａ）は本実施形態の電子部品用レーザ溶接装置の全体の構成概要を説明するブロック図であり、（Ｂ）は溶接対象ワークからのプルームやスパッタ等に起因して防汚ガラスに付着する汚れ及びその作用について説明する部分拡大図である。
【図２】一つのコンデンサの電極の異なる８箇所に対し、各々１回ずつ計８回のレーザ照射によりレーザ溶接した場合の、レーザ反射光の検出強度を説明する概念図である。
【図３】レーザ反射光の積分値と対象ワークの溶接箇所におけるレーザパワー密度との関係を説明する図である。
【図４】電子部品用レーザ溶接装置のレーザ光出力制御処理の手順概要を説明するフロー図である。
【図５】コンデンサ素子の素子端面上の陽極集電板及び陰極集電板の配置を説明する図である。
【図６】陽極集電板、陰極集電板、陽極部及び陰極部の形態の一例を説明する図である。
【発明を実施するための形態】
【００１７】
本実施形態で説明する電子部品用レーザ溶接装置は、例えばコンデンサ等の電子部品の電極等を、レーザを用いた熱溶融により接合するレーザ溶接装置である。コンデンサ等の電極は、その接合強度を所定値以上に確保する必要があるため、通常複数箇所または一定以上の接合面積を有するように接合される。
【００１８】
仮に、接合箇所数が不足したり接合面積が不足したりする等により、電極等の接合強度が所定値に達していないと判断される場合には、品質不良品として選別除去されるので、品質保証された正規品として出荷することができない。
【００１９】
一方、量産工程で用いるレーザ溶接装置等においては、順次に送られてくるコンデンサ等の対象ワークに対して、場合によっては２４時間連続して溶接作業を遂行することもあり得る。このため、当初は予定された所望のレーザ溶接を遂行していたとしても、時間の経過とともに種々の環境要因等が変化して、所望の溶接を担保できない懸念が生じることから、一定時間経過後または一定数の溶接回数遂行後にはメンテナンス作業が必要となる。
【００２０】
レーザ溶接工程では、溶接効率を向上させるとともに確実な溶接を遂行するために、対象ワークの溶接該当箇所に対して正確にレーザの集光ポイントを調整して、所望箇所に焦点を合致させる必要がある。仮に、何らかの理由で当初の状態から焦点がずれて焦点が合致しない状態で、そのまま当初条件の溶接時間等でレーザ溶接を遂行すれば、対象ワークに付与される熱エネルギーが不足することとなるので、充分な所望の溶接を実現できない懸念が生じる。
【００２１】
このため、本実施形態では、レーザ溶接時のレーザ散乱光に基づいて溶接の適否を判断する、すなわち、所望の溶接強度を得るのに充分なレーザ光エネルギーが対象ワークの溶接箇所に吸収されているか否かを判断する。そして、充分なレーザ光エネルギーが対象ワークの溶接箇所に吸収されていないと判断される場合には、レーザ光照射強度を増大させる制御を行う電子部品用レーザ溶接装置を提案する。
【００２２】
また、レーザ溶接時のレーザ反射光の強度測定は一回の照射からのみ取得するのではなく、ノイズ等予期せぬ反射光の増減を検出する懸念を低減させてその判断の信頼性を高めるために、同一電子部品に対する複数のレーザ光照射から取得するものとする。例えば、同一の電子部品の電極に関して、４箇所の点または線でレーザ溶接を遂行する場合には、当該４箇所分のレーザ反射光を積分値として取得することが好ましい。これにより、突発的なレーザ反射光の増減成分による影響が低減されて、より確からしい溶接適否の判断が可能となる。
【００２３】
また、アルミニウムや銅を典型例とする金属では、１０６４ｎｍ等の近赤外レーザ光に対する光吸収率の特性が、大きな温度依存性を有することが見出された。すなわち、レーザ溶接時のレーザ光の集光が充分に機能して、溶接対象のアルミニウム箔等が充分に溶融していれば、レーザ光は溶融アルミニウムに吸収されて反射光は低減する。一方、レーザ溶接時のレーザ光の集光が充分に機能せず、溶接対象のアルミニウム箔等が充分に溶融していなければ、レーザ光はアルミニウム箔等に吸収されず反射光が増大する。
【００２４】
このようなレーザ光の反射光強度の特性を利用して、好ましくは複数のレーザ溶接照射時の反射光積分値を用いて、溶接対象金属が充分に溶融接着されたか否か、換言すればレーザ溶接が適切に遂行されたか否かを判断することができる。
【００２５】
そして、実施形態で示す電子部品用レーザ溶接装置では、仮にレーザ溶接が適切に遂行されていないと判断される場合には、レーザ照射強度を増大させる。そして、このレーザ光出力増大により、レーザが照射される箇所に対して溶接に必要充分な熱エネルギーが供与されるものとする。
【００２６】
そこで、本実施形態の電子部品用レーザ溶接装置について、図１乃至図４に基づいて以下に詳細に説明する。図１（Ａ）は本実施形態の電子部品用レーザ溶接装置１０００の全体の構成概要を説明するブロック図であり、図１（Ｂ）は溶接対象ワークからのプルームやスパッタ等に起因して防汚ガラスに付着する汚れ及びその作用について説明する部分拡大図である。
【００２７】
図１（Ａ）に示すように、電子部品用レーザ溶接装置１０００は、レーザ発振器１１００と、レーザ発振器１１００から出力されたレーザ光を溶接対象ワーク１７００へと導く光学系レーザヘッド１５００とを備える。図１（Ａ）から明らかなように、レーザ発振器１１００と光学系レーザヘッド１５００との間は、光ファイバで光学的に接続される。
【００２８】
また、電子部品用レーザ溶接装置１０００は、対象ワーク１７００からのレーザ反射光を集光する反射光集光光学系１４００と、反射光集光光学系１４００で集光されたレーザ反射光を検出する反射光受光センサ１３００とを備える。反射光受光センサ１３００で検出された反射光強度は、波形信号処理部１２００へと入力されて所望の積分演算処理等が為される。
【００２９】
また、波形信号処理部１２００における処理結果はレーザ発振器１１００へとフィードバックされて、このフィードバック結果に基づいてレーザ出射光強度の増大調整等が遂行される。このため、図１（Ａ）においてレーザ発振器１１００は、波形信号処理部１２００からのフィードバック情報に基づいてレーザ光出力強度を増大制御するレーザ光出力制御部１１１０を備える。
【００３０】
また、波形信号処理部１２００は、反射光受光センサ１３００からのレーザ反射光検出信号に基づいて複数回のレーザ反射光の積分値を演算する反射光積分値演算部１２１０を備える。また、反射光受光センサ１３００は、例えば赤外用受光センサを用いることができる。
【００３１】
また、反射光集光光学系１４００は、例えば１０６４ｎｍの帯域透過特性を有する干渉フィルタ１４２０とセンサ集光レンズ１４１０とを備える。そして、光学系レーザヘッド１５００から取得したレーザ反射光を、レーザ干渉フィルタ１４２０でフィルタリングした後、センサ集光レンズ１４１０で集光させて、反射光受光センサ１３００へと導くものとする。
【００３２】
また、光学系レーザヘッド１５００は、レーザ光コリメート用レンズ１５１０と、ダイクロイックミラー１５２０と、レーザ光集光用レンズ１５３０とを順に備えるものとできる。ダイクロイックミラー１５２０は、例えば１０６４ｎｍのレーザ光を９９％透過させ、１％反射するミラー特性を有するものとできる。図１（Ａ）に示すように、ダイクロイックミラー１５２０で反射されたレーザ反射光は、反射光集光光学系１４００へと導入される。
【００３３】
また、本実施形態の電子部品用レーザ溶接装置１０００においては、光学系レーザヘッド１５００の光出力端外側に、防汚ガラス１６００が配置されている。光学系レーザヘッド１５００と対象ワーク１７００との間に配置された防汚ガラス１６００は、対象ワーク１７００からのプルーム等に起因する汚れが、レーザ光集光用レンズ１５３０に付着して汚れることを防止する。
【００３４】
多数のレーザ溶接処理を順次遂行することが要求される電子部品用レーザ溶接装置１０００は、時間の経過または／及び溶接処理回数の増大に伴い、防汚ガラス１６００に汚れが付着する。そこで、防汚ガラス１６００への汚れ付着とその作用について図１（Ｂ）を用いて簡単に概要を説明する。図１（Ｂ）では理解容易のためにやや誇張して記載し説明している。
【００３５】
図１（Ｂ）において、防汚ガラス１６００に付着した汚れ１６１０は、あたかもレンズであるかのようなレンズ機能を有するか、または少なくともレーザ光集光用レンズ１５３０で当初に焦点合致するよう調整されたレーザ光の進行方向を変える作用を有する。
【００３６】
このため、溶接作業の開始時には対象ワーク１７００の所望箇所に合致していた焦点が、工程の進行及び時間の経過とともに次第に焦点ズレや散乱等を招来することとなり、所望の熱エネルギーを対象ワーク１７００の溶接箇所に供与できないような状態が生じる。
【００３７】
図１（Ｂ）に示すようなレーザ光の照射状態では、レーザ光の照射出力条件が焦点合致を前提とした当初のままである場合には、所望の熱エネルギーを対象ワーク１７００の溶接箇所に供与できず、溶接強度不足、すなわち溶接強度の品質不良を生じかねない。
【００３８】
現実に、対象ワーク１７００の溶接箇所に充分な熱エネルギーが供与されず、溶接に必要充分な溶融が生じなかった場合には、電子部品用レーザ溶接装置１０００は、レーザ反射光が増大する現象を検出することにより、このような溶融不足状態を検知する。
【００３９】
このため、実施形態の電子部品用レーザ溶接装置１０００は、例えば図２に例示するように、一つのコンデンサの電極等に対する計８回のレーザ溶接に関して、レーザ反射光の強度の積分値を算出し、当該積分値が所定の閾値以上であるか否かで判断してもよい。
【００４０】
図２は、一つのコンデンサの電極の異なる８箇所に対し、各々１回ずつ計８回のレーザ照射によりレーザ溶接した場合の、レーザ反射光の各回の検出強度を説明する概念図である。１回ごとそれぞれのレーザ反射光はノイズ成分等も重畳されており、その強度が必ずしも揃っているとはいえないものであるが、複数回分の積分値とすることにより、より確からしい反射強度に基づく判断が可能となる。
【００４１】
電子部品用レーザ溶接装置１０００は、例えば積分値が所定の閾値以上である場合には、溶接不良であると判断できる。溶接不良である場合には、溶接対象金属に充分な溶融熱が供与されておらず充分に溶融していないことから、当該金属のレーザ光吸収率が低減してレーザ反射光が増大する。
【００４２】
従って、反射光積分値演算部１２１０で演算したレーザ反射光の積分値が所定の閾値を超えた場合には、レーザ光出力制御部１１１０がレーザ光出射強度を増大させて、対象ワーク１７００に充分な熱エネルギーが供与されるように制御する。これにより、対象ワーク１７００での溶接対象箇所に所望の溶融が生じ、所望の溶接強度が確保できるものとなる。
【００４３】
また、図３は、レーザ反射光の積分値と対象ワーク１７００の溶接箇所におけるレーザパワー密度との関係を説明する図である。図３において、黒丸ドットで示す各プロットがレーザ反射光の積分値であり、これが４００弱から９００強まで増大した場合に、パワー密度が１００％から６０％強まで低下する状況を示している。パワー密度は溶接箇所に供与される熱エネルギーに対応するものであるから、パワー密度の低下は溶融に必要な熱エネルギーの不足を招来し溶接不良に繋がるものである。
【００４４】
図３に示す例では例えば閾値を５００に設定し、反射光積分値演算部１２１０で演算したレーザ反射光の積分値が５００を超えた場合に、レーザ光出力制御部１１１０がレーザ光出力強度を１５％増大させる制御をするものとしてもよい。また、閾値は一つではなく複数設けるものとし多段階的に細かく制御するものとしてもよいし、線形処理によりリニア制御してもよい。
【００４５】
次に、図４に示すフローチャートに従って、電子部品用レーザ溶接装置１０００のレーザ光出力制御処理の手順概要について説明する。図４は、電子部品用レーザ溶接装置１０００のレーザ光出力制御処理の手順概要を説明するフロー図である。なお、図４では、電子部品用レーザ溶接装置１０００が、レーザ溶接を現に遂行している状態をスタートとして説明している。
【００４６】
（ステップ４１００）
レーザ光出力制御部１１１０は、反射光積分値演算部１２１０で演算したレーザ反射光の積分値を取得し、取得した積分値が所定の閾値（図３に示す例では５００）以上であるか否かを判断する。取得した積分値が所定の閾値以上であればステップＳ４２００へと進み、取得した積分値が所定の閾値以上でなければステップＳ４１００に止まる。
【００４７】
（ステップＳ４２００）
レーザ光出力制御部１１１０は、レーザ光出力強度を増大（図３に示す例では例えば１５％程度上昇）させる。すなわち、レーザ反射光の積分値の増大が検知されたということは、レーザ光が対象ワークに吸収されていないことが推定され、吸収されない主たる理由の一つとして溶接対象物（金属箔等）が充分に溶融していないことが挙げられる。さらに、溶接対象物が充分に溶融していない主たる理由は、溶接対象物に供与される照射レーザ光のエネルギー密度が不足していることにある。このため、レーザ光出力制御部１１１０は、レーザ出力光強度を増大させる制御により、溶接対象物に現に供与されるエネルギー密度（パワー密度）を増大修正する。
【００４８】
なお、溶接対象物には、通常、レーザ光溶接開始時においてはキャリブレーション等により所望の必要なレーザ光エネルギーが供与されているものであるが、時間経過に伴い、上述したような防汚ガラス１６００の汚染等に起因してレーザ光のフォーカスの乱れ等が生じ得る。
【００４９】
（ステップＳ４３００）
レーザ光溶接を終了する場合には本フローを終了する。レーザ溶接を終了しない場合にはステップＳ４１００へと戻る。次に溶接対象物たる電子部品について説明する。
【００５０】
（電子部品の例示）
レーザ溶接の対象物である電子部品の典型例として電気二重コンデンサを以下に図５及び図６に基づいて説明する。
【００５１】
図５はコンデンサ素子の素子端面上の陽極集電板及び陰極集電板の配置を説明する図である。また、図６は陽極集電板、陰極集電板、陽極部及び陰極部の形態の一例を説明する図である。
【００５２】
図５及び図６に示す電気二重層コンデンサは、コンデンサ素子４０の同一の素子端面に陽極部６０と陰極部８０とが形成されている。陽極部６０には陽極端子が陽極集電板１２０を介在させて接続され、また、陰極部８０には陰極端子が陰極集電板１６０を介在させて接続されている。
【００５３】
また、これらの接続には、レーザ溶接や電子ビーム溶接が用いられる。また、コンデンサ素子４０は円筒体であって、一方の素子端面より、陽極体を引き出して陽極部６０が形成され、陰極体を引き出して陰極部８０が形成されている。また、コンデンサ素子４０の周囲には保持テープが巻回され、陽極体や陰極体の巻き戻りが防止されている。
【００５４】
陽極体及び陰極体にはベース材に例えば、アルミニウム箔が用いられ、このアルミニウム箔の両面に活性炭等の活物質及び結着剤等を含む分極性電極が形成されている。また、このコンデンサ素子４０では、同一端面側に形成された陽極部６０と陰極部８０との間には一定幅の絶縁間隔４４０が設けられている。陽極部６０は陽極体の基材で形成され、同様に陰極部８０も陰極体の基材で形成されている。陽極体及び陰極体がアルミニウムで形成される場合、陽極部６０及び陰極部８０は、分極性電極を形成していないアルミニウム面を露出させた基材部である。
【００５５】
また、コンデンサ素子４０の陽極部６０又は陰極部８０は、陽極集電板１２０又は陰極集電板１６０との接続前に、図６に示すように、加工してコンデンサ素子４０の素子端面に密着状態に形成される。次に、陽極集電板１２０、陰極集電板１６０、コンデンサ素子４０の陽極部６０及び陰極部８０について、図５及び図６を参照して簡単に以下に説明する。
【００５６】
陽極集電板１２０及び陰極集電板１６０は図５に示すように、コンデンサ素子４０の一端面に配置され、陽極部６０と陰極部８０との間の絶縁間隔４４０に対応した間隔４６０を設けて配置される。
【００５７】
また、陽極集電板１２０及び陰極集電板１６０は図６に示すように、コンデンサ素子４０の素子端面を二分する半円形状であり、各陽極集電板１２０及び陰極集電板１６０の図中上側には、端子接続部４８０が形成され、その背面側には陽極部６０又は陰極部８０を接続するための素子接続部５００が形成されている。
【００５８】
素子接続部５００は平坦面であるとともに、複数の溝部５２０が中心から放射状に形成されている。各溝部５２０は陽極部６０又は陰極部８０にある突条部５４０を収容する空間部を形成している。
【００５９】
各突条部５４０は、コンデンサ素子４０の陽極部６０又は陰極部８０に切込みを入れ、圧縮成形した際に、切込み部分に各陽極部６０又は陰極部８０の重なりによって生じた線状の突部である。コンデンサ素子４０の陽極部６０及び陰極部８０は、このようにコンデンサ素子４０の中心方向に向かって陽極部６０及び陰極部８０全体を圧縮成形することで、高さ寸法を抑制できる。
【００６０】
また、陽極部６０及び陰極部８０は切込みにより、各３分割された中央部より圧縮成形し、その後端部側を順次圧縮成形することで、重なりによって生じた線状の突条部５４０の高さ寸法を抑制している。そして、陽極集電板１２０又は陰極集電板１６０の素子接続部５００に形成された溝部５２０には各突条部５４０が収容されるので、素子接続部５００には陽極部６０又は陰極部８０を密着させ、両者を密着状態でレーザ溶接し、電気的に接続することができる。
【００６１】
また、陽極部６０と陽極集電板、又は陰極部８０と陰極集電板との各接続について詳述すると、図６に示すように、陽極集電板１２０及び陰極集電板１６０が、圧縮成形された陽極部６０及び陰極部８０に配置され、図５に示すように、押圧されて密着される。
【００６２】
また、図５に示す状態で、陽極集電板１２０又は陰極集電板１６０の素子接続部５００に対応する上面側からレーザを照射することで、素子接続部５００及び陽極部６０、陰極部８０を溶融させて接続する。
【００６３】
また、レーザ照射の部位は図５に示すように、陽極集電板１２０及び陰極集電板１６０の計４箇所を各往復した計８回としてもよい。図５において八箇所に記載された５９０がレーザ照射接続部を示す。なお、溶接の順序は適宜設定できる。
【００６４】
この溶接順序は、レーザ照射に起因して生じる熱と当該熱の放散との関係に鑑み、電気二重層コンデンサ本体を熱損傷させないものである。また、溶接箇所は、上述した計八箇所に限定されるものではなく、対象物の大きさ等に併せて任意に増減することができ、例えば六箇所、四箇所としてもよく、二箇所としてもよい。
【００６５】
本発明の電子部品用レーザ溶接装置１０００は、上述の実施形態で説明した構成やレーザ溶接方法に限定されるものではなく、当業者に自明な範囲でかつ本発明の技術思想の範囲内で適宜その構成を変更し溶接方法を変更することができる。
【産業上の利用可能性】
【００６６】
本発明は、電子部品用レーザ溶接装置に好適である。
【符号の説明】
【００６７】
１０００・・電子部品用レーザ溶接装置、１２００・・波形信号処理部、１３００・・反射光受光センサ、１４００・・反射光集光光学系、１５００・・光学系レーザヘッド、１６００・・防汚ガラス、１７００・・溶接対象ワーク。
【図１】
0006548442.tif 000002
【図２】
0006548442.tif 000003
【図３】
0006548442.tif 000004
【図４】
0006548442.tif 000005
【図５】
0006548442.tif 000006
【図６】
0006548442.tif 000007